(57)【要約】【課題】  機械的強度と伸びを有し、圧縮に強く、良好な打ち抜き特性であり、高保液率、高吸液性で緻密なセパレータ及び該セパレータを用いたリチウム一次電池を提供することを目的とする。【解決手段】  ポリエチレンテレフタレート繊維を３０〜７０質量％、ポリプロピレン成分と、ポリエチレン成分とで構成された芯鞘型複合繊維を２０〜４０質量％、ポリエチレンを成分とする合成パルプを１０〜３０質量％の割合で混抄して湿式不織布を製作することにより、機械的強度と伸びを有し、電極の膨張による圧縮に強く、良好な打ち抜き特性を持ち、高保液率、高吸液性で緻密なセパレータ及び該セパレータを用いたリチウム一次電池を提供することができる。【選択図】        なし【特許請求の範囲】
【請求項１】
正極と負極との間に介在し、電解質を含有した電解液を保持可能なリチウム一次電池用セパレータであって、
合成繊維と合成パルプからなることを特徴とするリチウム一次電池用セパレータ
【請求項２】
前記合成繊維がポリエチレンテレフタレート繊維と繊維断面の芯部がポリプロピレン成分で、繊維断面の鞘部がポリエチレン成分からなる複合繊維であることを特徴とする請求項１記載のセパレータ。
【請求項３】
前記合成パルプがポリエチレンからなる合成パルプであることを特徴とする請求項１記載のセパレータ。
【請求項４】
前記合成繊維が、ポリエチレンテレフタレート繊維３０〜７０質量％、繊維断面の芯部がポリプロピレン成分で繊維断面の鞘部がポリエチレン成分である複合繊維を２０〜４０質量％で配合し、
前記合成パルプが、ポリエチレンからなる合成パルプを１０〜３０質量％の割合で混抄する構成であることを特徴とする請求項１乃至請求項３記載のセパレータ。
【請求項５】
前記複合繊維及び前記合成パルプの構成成分としてポリエチレン成分が２０〜５０質量％の割合で含有することを特徴とする請求項１乃至請求項４のセパレータ。
【請求項６】
請求項１乃至請求項５いずれか１項に記載のセパレータを用いることを特徴とするリチウム一次電池。
【発明の詳細な説明】
【技術分野】
【０００１】
本発明は、電池用セパレータおよび電池に関し、例えば、ポリエチレンテレフタレート繊維とバインダー成分とからなるセパレータおよび、該セパレータを用いた非水系有機電解液電池に関するものである。
【背景技術】
【０００２】
従来の円筒形リチウム一次電池としては、リチウムなどを活物質とする負極と、二酸化マンガンなどを活物質とする正極とを、セパレータを介して積層したり、更にこれを巻回したりして形成された電極体を、外装缶に挿入し、電池蓋により外装缶の開口部をクリンプ封止またはレーザー封止することによって構成されたものが一般的である。
【０００３】
一般に、負極と、正極とを、セパレータを介して積層した構造をインサイドアウト構造と称し、巻回した構造をスパイラル構造と主に称している。インサイドアウト構造の一次電池は、電極面積が小さいため出力特性よりも容量特性が重要視され、スパイラル構造はその構造から電極面積が大きくなり容量特性よりも出力特性が重要視される。また、スパイラル構造は高出力を求められる二次電池では一般的に使用されている構造である。
【０００４】
またコイン形の電池としては、リチウムなどを活物質とする負極と正極とを、セパレータを介して積層し、それらを円盤状に打ち抜き、外装缶（正極缶）に挿入し、電池蓋（負極缶）のガスケット部により外装缶の開口部を封止していた。
【０００５】
従来のリチウム一次電池用セパレータとしては、特許文献１、２、３に記載されたポリオレフィン系合成繊維配合セパレータ、ガラス繊維配合セパレータ、溶剤紡糸レーヨンとポリオレフィン系合成繊維を混合したセパレータ等がある。
【先行技術文献】
【特許文献】
【０００６】
【特許文献１】特開２００５−３４０１１７号
【特許文献２】特開２００２−１３４１０７号
【特許文献３】特開２０１０−２５１２１５号
【発明の概要】
【発明が解決しようとする課題】
【０００７】
（１）しかしながら、インサイドアウト構造の円筒形リチウム一次電池にポリオレフィン系合成繊維配合セパレータを用いると、筒形成時において最外周を熱融着させると同時にセパレータが溶融しフィルム化が起こる。さらに、融着が強すぎると、セパレータに穴が空き、ヒートシール加工がうまくできないという問題があった。また、溶融によりフィルム化した部分は本来のイオン透過性が失われ、電気特性の悪化が懸念される。
【０００８】
（２）また、特許文献１のように、コイン形リチウム一次電池にポリオレフィン系合成繊維不織布を用いると、構成繊維の交絡部のみを熱接着しているため、機械的な引張り強さが弱く、時間経過と共に剥離するおそれがあり信頼性に問題があった。
（３）特許文献２のようにコイン形のリチウム一次電池にガラス繊維配合セパレータを用いると、セパレータをコイン形に打ち抜く際、セパレータにコシがないため、打抜き刃に押されて、セパレータをうまく打ち抜くことができないという問題があった。
【０００９】
これを解決するために、打抜き刃を押す力を高めると、セパレータに含有されているガラス繊維の剛性の高さのために打ち抜き刃自体が削られたり、刃欠けしたりなどの懸念がある。また、ガラス繊維そのものは機械的強度と伸びがないため、セル組み立てが難しいという問題点があった。さらに、ガラス繊維はアスベスト同様に発がん性が疑われており、また作業者が吸気すると肺にガラス繊維が突き刺さるという懸念もあった。
【００１０】
（４）円筒形リチウム一次電池にガラス繊維配合セパレータを用いると、コイン形リチウム一次電池に用いる場合と同様に、セパレータ製造時の発ガン性の問題点に加え、セパレータを製造する際に、セパレータを構成するガラス繊維と合成繊維との比重差が大きく、抄紙工程での地合形成時に繊維の分散不良が起こり、地合が取りにくいという問題点があった。
【００１１】
（５）引用文献３には非水系有機電解液電池セパレータとして、叩解した溶剤紡糸レーヨンとオレフィン系合成繊維を混合したセパレータが記載されている。このセパレータを従来のリチウム一次電池の円筒形電池やコイン形電池に用いると、低ＥＳＲや高遮蔽性は満足するものの、溶剤紡糸レーヨンの叩解原料を使用しているためセパレータの見掛けの密度が高く、保液率が小さくなる。このため、リチウム一次電池に要求される高容量化に関してはやや不十分であった。
【００１２】
また、特許文献３のセパレータは、遮蔽性を満足させるために叩解した微細原料を使用しているが、そのことによりセパレータの耐圧縮性が低下し、電池に組み込んだ際に、放電末期における電池容量の低下が考えられる。
【００１３】
電解液の保持量を増やすためには、厚さを厚くするという解決法もあるが、コイン形の電池を製造する際に、セパレータの厚さが厚くなり過ぎると、負極・正極の距離が長くなり、封口部をカシメる際に十分に封口することが出来なくなり、カシメ部から電解液が漏洩し製造トラブルを引き起こす恐れがある。
【００１４】
また、リチウム一次電池は、放電末期時に電極が膨張することが知られている。この電極の膨張により、セパレータが圧縮され、電解液を放出してしまい放電末期時の電圧の低下が速くなり、電池全体の容量も低下するという問題もあった。
【００１５】
本発明は、上記課題に鑑みなされたもので、良好な機械的強度と伸びを有し、良好な打ち抜き特性があり、耐圧縮性を有し、高保液率、高吸液性で緻密なセパレータ及び該セパレータを用いたリチウム一次電池用セパレータ及び該セパレータを用いた電池を提供することを目的とする。
【課題を解決するための手段】
【００１６】
本発明は、上述した課題を解決し、上述した目的を達成するためになされたもので、係る目的を達成する一手段として例えば以下の構成を備える。
すなわち、正極と負極との間に介在し、電解質を含有した電解液を保持可能なリチウム一次電池用セパレータであって、合成繊維と合成パルプからなることを特徴とするリチウム一次電池用セパレータとする。
【００１７】
そして例えば、前記合成繊維がポリエチレンテレフタレート繊維と繊維断面の芯部がポリプロピレン成分で、繊維断面の鞘部がポリエチレン成分からなる複合繊維であることを特徴とする。また例えば、前記合成パルプがポリエチレンからなる合成パルプであることを特徴とする。
【００１８】
更に例えば、前記合成繊維が、ポリエチレンテレフタレート繊維３０〜７０質量％、繊維断面の芯部がポリプロピレン成分で繊維断面の鞘部がポリエチレン成分である複合繊維を２０〜４０質量％で配合し、前記合成パルプが、ポリエチレンからなる合成パルプを１０〜３０質量％の割合で混抄する構成であることを特徴とする。
【００１９】
前記複合繊維及び前記合成パルプの構成成分としてポリエチレン成分が２０〜５０質量％の割合で含有することを特徴とする。
または、以上のいずれかの構成のセパレータを用いることを特徴とするリチウム一次電池とする。
【発明の効果】
【００２０】
本発明によれば、良好な機械的強度と伸びを有し、良好な打ち抜き特性があり、耐圧縮性を有し、高保液率、高吸液性で緻密なセパレータ及び該セパレータを用いたリチウム一次電池用セパレータ及び該セパレータを用いた電池を提供することが出来る。
【発明を実施するための形態】
【００２１】
以下、本発明に係る一発明の実施の形態例について詳細に説明する。本実施の形態例は、電池用セパレータに人体に対して有害となるおそれのあるガラス繊維等を使用することなく、従来のセパレータと同様あるいはより優れた特性を実現するセパレータを提供することを目的としてなされたもので以下の構成を備えている。
【００２２】
以下に説明する本実施の形態例及び実施例に示す例のほか種々の材料、構成割合についての試験研究を行い、ポリエチレンテレフタレート繊維（以下、『ＰＥＴ繊維』という）と、繊維断面の芯部がポリプロピレン成分（以下。『ＰＰ成分』という）で繊維断面の鞘部がポリエチレン成分（以下。『ＰＥ成分』という）からなる複合繊維と、ポリエチレンからなる合成パルプ（以下『ＰＥ合成パルプ』という）で構成したセパレータとすることにより、良好な結果が得られることが判明した。
【００２３】
〔セパレータの説明〕
本実施の形態例のセパレータはＰＥＴ繊維とＰＰ／ＰＥ芯鞘型複合繊維とＰＥ合成パルプとを主原料として構成されている。ＰＥＴ繊維の含有率は３０〜７０質量％が望ましい。より望ましいのは４０〜６０質量％である。前記ＰＥＴ繊維を３０〜７０質量％で配合することにより、セパレータとして良好な電解液の保液率、耐圧縮性、電気抵抗の低下、緻密性を与えることが可能となる。
【００２４】
ＰＥＴ繊維の含有率が３０質量％未満の場合ＰＰ／ＰＥ芯鞘型複合繊維やＰＥ合成パルプの含有量が多くなり、セパレータ中のＰＥ成分が造膜し電解液の保液性の低下、吸液性の低下が生じる。また、セパレータ圧縮回復率が低くなり、放電末期時の電極の膨張によりセパレータが圧縮され電解液を放出し放電容量の低下が起こる。そのためこのセパレータを用いるとリチウム一次電池の放電容量が低下するという問題が有る。
【００２５】
一方ＰＥＴ繊維の含有率が７０質量％を超えるとＰＰ／ＰＥ芯鞘型複合繊維やＰＥ合成パルプの含有量が少ないため、セパレータの機械的強度が弱くなり、円筒に形成する際にセパレータが破れてしまうという挿入不良の問題が起こる。
【００２６】
なお、ＰＥＴ繊維はテレフタル酸またはテレフタル酸ジメチルとエチレングリコールの縮合反応によって得られる。ＰＥＴ繊維は繊維自体が剛直であり、ナイロンやアクリルと比較して弾性率が高い。このＰＥＴ繊維の弾性率の高さが、セパレータの圧縮回復率に寄与する。
【００２７】
ＰＥＴ繊維の繊度は０．０１〜０．１ｄｔｅｘが望ましい。０．０１ｄｔｅｘ未満だとセパレータの密度が高くなり、抵抗値が悪化する。０．１ｄｔｅｘよりも大きくなると、セパレータの緻密性が不足することから、電極間の遮蔽性が劣り、ショートを起こす可能性がある。
【００２８】
本実施の形態例でＰＥＴ繊維を用いるのは、セパレータとして良好な電解液の保液率、耐圧縮性、電気抵抗の低下、緻密性を付与することが目的であり、同様の効果が得られれば、特にＰＥＴ繊維に限定されるものではなく、ポリエステル繊維であればいずれでも用いることができる。ポリエステル繊維としては、例えば、ポリブチレンテレフタレート、ポリエチレンナフタレート、全芳香族ポリエステルなどがある。
【００２９】
このＰＥＴ繊維と混抄する複合繊維としては、異なる２種以上の成分を含有する繊維であって、２種の成分が隣り合わせで配列したサイドバイサイド型複合繊維、２種以上の成分が隣り合わせで複数配列した多層型複合繊維、繊維断面の芯部（中心部）に対しその芯部の周囲を異なる成分の樹脂で覆った芯鞘型複合繊維、前記芯鞘繊維の芯部を複数持ち周囲を異なる成分の樹脂で覆った海島型複合繊維、繊維断面の中芯部より放射状に異なる成分の樹脂を交互に配置した分割型複合繊維などがあり、樹脂成分の組合せによって多数の複合繊維がある。
【００３０】
複合繊維は、融点の低い樹脂（Ａ）と、融点の高い樹脂（Ｂ）とを組み合わせることで、Ａの融点以上、Ｂの融点以下の温度をかければ、低融点樹脂（Ａ）が溶融後、融着し、高融点樹脂（Ｂ）が繊維形状を保ったままシートを形成することが可能となる。
【００３１】
本実施の形態例に用いる複合繊維は、繊維表面全体に低融点成分が露出する芯鞘型複合繊維又は海島型複合繊維が望ましい。本実施の形態例では、複合繊維は繊維断面の芯部がＰＰ成分で、繊維断面の鞘部がＰＥ成分からなる芯鞘型複合繊維を用いている。ここでＰＥ成分の融点以上、ＰＰ成分の融点以下の温度であれば、芯鞘型複合繊維の鞘のＰＥ成分がバインダーとして機能する。
【００３２】
本実施の形態例ではＰＰ／ＰＥ芯鞘型複合繊維を２０〜４０質量％含有することで、鞘部分のＰＥ成分の熱融着により、セパレータの機械的強度や伸びを満足することができる。
【００３３】
ＰＰ／ＰＥ芯鞘型複合繊維の配合率が２０質量％未満の場合、セパレータの機械的強度が低下するため、抄紙時において紙切れなどのトラブルの発生や、カシメ時において破れが発生するという問題が起こる。一方、ＰＰ／ＰＥ芯鞘型複合繊維の配合率が４０質量％を超えると、ＰＥＴ繊維の配合率が少なくなる。
【００３４】
セパレータ中のＰＥＴ繊維の含有率が低くなると、セパレータの緻密性が不足することから、電極間の遮蔽性が劣り、ショートの発生や圧縮回復率が低くなるおそれがある。また、シート形成時の熱によりＰＥ成分が溶融して繊維間で造膜（フィルム状）するため、電解液中のイオンの移動を阻害することによる内部抵抗の悪化や電解液を保持するための空隙が少なくなり、保液率が低くなるおそれがある。
【００３５】
ＰＰ／ＰＥ芯鞘型複合繊維の繊度は０．５〜２．５ｄｔｅｘが望ましい。繊度が０．５ｄｔｅｘ未満であると、セパレータの緻密性が高くなり過ぎ、抵抗が悪化する。また、繊度が２．５ｄｔｅｘより大きくなると、セパレータの緻密性が不足することから、電極間の遮蔽性が劣り、ショートの発生が高くなるおそれがある。本実施の形態例のＰＰ／ＰＥ芯鞘型複合繊維として、例えばダイワボウ株式会社製「ＮＢＦ（Ｈ）」を用いることができる。
【００３６】
合成パルプは、パルプ状多分岐繊維であって、既成ポリマーの紡糸延伸法、溶液あるいはエマルジョンからのフラッシュ紡糸法、既成フィルムの一軸延伸によるストリップファイバ法、さらにモノマーをせん断応力下に重合させるいわゆるせん断重合法などによって製造することができる。
【００３７】
本実施の形態例においては、合成パルプは他の繊維と混合され、熱処理されることにより、バインダーとして作用することが期待される。本発明に用いる合成パルプは、ＰＥを成分とする合成パルプとすることが望ましい。
【００３８】
本実施の形態例では、ＰＥ合成パルプを混抄することで、抄紙時での抄きやすさを確保でき、更に、ＰＰ／ＰＥ芯鞘型複合繊維の、鞘のＰＥ成分と共にバインダーとして機能させることができる。
【００３９】
更に、前記ＰＥ合成パルプを１０〜３０質量％配合することにより、抄紙時に紙切れなどのトラブルを抑制することができる。
ＰＥ合成パルプの配合率が１０質量％未満の場合、抄紙時にセパレータの湿紙強度が低下し、紙切れなどのトラブルが発生する。一方、ＰＥ合成パルプの配合率が３０質量％を超えると、溶融、造膜したＰＥ成分がイオン流路の阻害や電解液の保液率が悪化する。これにより、リチウム一次電池の放電容量に悪影響を与える。
本実施の形態例のＰＥ合成パルプとして、例えば三井化学株式会社製の「ＳＷＰ  ＥＳＴ−８」を用いることができる。
【００４０】
各繊維などの混合割合を変えて実験した結果、各繊維などの混合割合として望ましい範囲は、以下の範囲であれば略満足のいく特性が得られた。以下の組成のセパレータは、良好な電解液の吸液性と機械的強度と伸びを有し、電極の膨張による圧縮に強く、かつ、緻密なセパレータを提供することを目的とする。さらに、筒形成時には最外周を熱融着（ヒートシール加工）可能であり、また、コイン形として用いる時には打ち抜き特性も良好である。また、該セパレータを用いたリチウム一次電池用セパレータ及び該セパレータを用いた電池を提供することを目的とする。
【００４１】
〔セパレータの評価方法〕
セパレータの評価方法は、具体的には以下の通りである。
【００４２】
〔厚さ〕
折り目が試験片の縦方向と直角になるように２重に（２枚重ねとなるように）折り重ね、ほぼ均等な間隔の５箇所についてそれぞれ厚さを測定する。この測定値を折り重ねた枚数で除して各箇所１枚当たりの厚さを求め、その平均値をセパレータの厚さとした。
単位はμｍで表した。なお、測定器は、株式会社尾崎製作所製ダイヤルシックネスゲージ式Ｇ（測定力１．８Ｎ以下、測定子：φ１０ｍｍ）を用いて測定した。  
【００４３】
〔坪量〕
１０００ｃｍ2以上の面積の試験片をとり、試験片の質量の０．２５％より優れた感量を有する秤で質量を測定し、１ｍ2あたりの質量（ｇ）に換算した。この試験は１回行い、単位はｇ／ｍ2とした。
【００４４】
〔引張強さ〕
大きさ１５×２００ｍｍの試験片をセパレータの縦方向および横方向にとり、電子式引張試験機を用い、ツカミの間隔１８０ｍｍ、毎分約２００ｍｍの速さで試験片を引っ張り、その引張り強さを測定した。この試験は４回行い、その平均値を求め、単位はＮ／１５ｍｍで表わした。
【００４５】
〔伸び〕
伸びは、前記引張強さ測定時に同時に測定することができ、引張強さ測定時に、測定の開始位置から試験片の破断位置までの長さ（ｍｍ）を求め、これをツカミ間隔の１８０ｍｍで割り、１００分率を求めた。この試験は４回行い、その平均値を求め、単位は％で表わした。
【００４６】
〔吸液度〕
大きさ１５×２００ｍｍの試験片３枚を紙の縦方向にとり、これをそれぞれ垂直に吊るし、プロピレンカーボネート液中に下端を３ｍｍ以上浸して３分後、試験片の液面より液の浸透した部分までの最大の高さを測定した、この試験は４回行い、その平均値を求め、単位はｍｍで表した。
【００４７】
〔内部抵抗（ＥＳＲ）〕
セパレータを３８ｍｍφに採取し、所定の電解液に含浸させ、３８ｍｍφの電極間に挟み２０℃、１ｋＨｚの周波数でＬＣＲメーターによって測定した。
【００４８】
〔圧縮保液率〕
大きさ３０ｍｍφの試験片をとり、浸漬前の質量を測定する。これをプロピレンカーボネート液中に１０分間浸漬させ、プレス機により、５ＭＰａの圧力で３０秒間圧縮した後、質量を測定し、以下の式２を用いて圧縮保液率を求めた。この試験は４回行い、その平均値を求め、単位は％で表した。
圧縮保液率（％） ＝ （Ｗ２−Ｗ１）／Ｗ１×１００・・・（式２）
Ｗ１：浸漬前の質量、Ｗ２：浸漬圧縮後の質量
【００４９】
〔圧縮回復率〕
ＫＥＳ-Ｇ５圧縮試験機（カトーテック社製）を用いて測定した。なお、測定は、スピード：０．０２ｃｍ／ｓｅｃ、圧縮面積：２ｃｍ2、ＳＥＮＳ：２×１０（２０ｇ×１０Ｖ）、最大圧縮荷重：５０ｇｆ／ｃｍ2の条件で、セパレータの厚さ方向の圧縮回復性（率）の測定を行った。
【００５０】
〔セパレータを使用した電池の製作〕
（１）非水系有機電解液電池に本実施の形態例のセパレータ（ＰＥＴ繊維＋ＰＰ／ＰＥ芯鞘型複合繊維）を適用した場合の例を以下に説明する。
本実施の形態例の非水系有機電解液電池の正極活物質としては、例えば、リチウムイオンをドープし得る正極活物質で、一般的に二酸化マンガンが使用されている。主に３７５〜４００℃の熱処理を行った電解二酸化マンガンが正極活物質に使用されている。
【００５１】
本実施の形態例の非水系有機電解液電池の負極活物質としては、一般的に金属Ｌｉ(９７％)が用いられるが、その他にもＰｂ、Ａｌ、Ｐｔ、Ｚｎ、Ｍｇ等の金属とのリチウム合金が挙げられる。
電解液の電解質としては、ＬｉＣｌＯ４、ＬｉＡｓＦ６、ＬｉＰＦ６、ＬｉＢＦ４、ＣＨ３ＳＯ３Ｌｉ、ＣＦ３ＳＯ３Ｌｉ、ＣＦ３ＳＯ３Ｌｉ、（ＣＦ３ＳＯ２）２ＮＬｉ等のリチウム塩のいずれか１種または２種以上を混合したものを使用することが好ましい。
【００５２】
また、電解液の溶媒としては、プロピレンカーボネート、エチレンカーボネート、ジメチルカーボネート、ジエチルカーボネート、メチルエチルカーボネート、１，２−ジメトキシエタン、１，２−ジエトキシエタン、γ−ブチロラクトン、テトラヒドロフラン、２−メチルテトラヒドロフラン、１，３−ジオキソラン、スルホラン、メチルスルホラン、アセトニトリル、プロピオニトリル、ギ酸メチル、ギ酸エチル、酢酸メチル、酢酸エチル等のいずれか１種または２種以上を混合したものを使用することができる。
【００５３】
以下、本実施の形態例の非水系有機電解液電池の製造方法を更に詳しく説明する。
―円筒形電池の製造―
（１）正極の作製方法
例えば、熱処理を施した二酸化マンガンに炭素粉末などの導電剤とフッ素樹脂などの結着剤を混合した合剤を成形したものと、合剤に粘剤を加えてスラリー状とし、金属製芯体に塗布した後に乾燥させたものがある。前者は成形式電極、後者はペースト式電極と呼ばれる。大部分のコイン形電池およびインサイドアウト構造を持つ円筒形電池には円筒状に成形した電極を使用し、スパイラル構造を持つ円筒形電池ではペースト状の電極を使用する。
【００５４】
（２）負極の作製方法
例えば、シート状の金属リチウムまたはリチウム合金を所定の寸法に裁断し負極の材料とする。
（３）非水系有機電解液電池の組み立て方法
例えば、電池缶の内周面に、中空円筒形に加圧成形された正極合剤を密着配置し、この正極合剤の中空内面に円筒形に形成されたセパレータを密着配置する、プロピレンカーボネート・１,２-ジメトキシエタンの１：１（質量比）の混合溶液にＬｉＣｌＯ４を溶解した電解液をセパレータが十分に濡れるまで含浸させ、セパレータの内周面に所定のサイズに裁断した負極剤を巻回し密着配置する。
【００５５】
または、セパレータと負極剤を積層した状態で巻回された構造としても良い。そして、ガスケットを介してカシメすることにより封口し、円筒形電池を製作した。参考「特開２０００−３１５４９７」、電池便覧
この場合においても、本実施の形態例のセパレータは、筒形成工程において充分な機械的強度が確保されており、また、最外周を熱融着（ヒートシール加工）したときも破損などは発生することもなく、更に、非水系有機電解液の吸液性がある。
【００５６】
コイン形非水系有機電解液電池の製作
（１）例えば、上記した正極材料及び負極材料でコイン状に成形した一対の分極性電極の間に平行して介在させたセパレータに、例えば上記した電解液を含浸させた後に外装材を兼ねる金属ケースと金属蓋内に収納し、ガスケットを介してカシメすることによって密封してコイン形のリチウム一次電池を製作する。
【００５７】
負極の製作工程において、筒形電池ではスリッターを用いて所定幅にスリットしていたが、コイン電池では例えばプレス形打ち抜き機でコイン状に打ち抜いた。
【００５８】
〔電池の評価方法〕
〔放電試験〕
放電容量は２０℃の温度条件下で、標準負荷電流（円筒形１．０ｍＡ、コイン形０．２ｍＡ）にて終止電圧２．０Ｖまで放電した時の持続時間から求めた。
パルス放電特性は放電深度を５０％として、２０℃の温度条件下、パルス時間１５秒で電圧が２．０Ｖとなる電流値を求め、最大電流値にて比較した。
【００５９】
〔保存試験〕
組み立てた電池を６０℃の環境下において、１２０日間放置した後の放電容量を測定した。この条件は室温で約５年間保存した状態を想定した。
【実施例】
【００６０】
以上に説明した本発明に係る一発明の実施の形態例のセパレータに関する具体的な実施例を以下説明する。
本実施例のセパレータは、前記したＰＥＴ繊維とＰＰ／ＰＥ芯鞘型複合繊維とＰＥ合成パルプとを混合し、円網抄紙機や傾斜短網抄紙機、あるいは長網抄紙機等の湿式抄紙機でシート化、若しくは各形式の抄紙機を組み合わせたコンビネーション抄紙機でシート化し、セパレータとした。
【００６１】
ここで、円網抄紙機での混抄は、各原料を溶媒（水）中に添加して紙すきの要領で繊維を漉き取る方法であり、繊維相互間がバインダーで結着されたシートとなる。
【００６２】
〔実施例１〕
セパレータの原料として、（０．０１ｄｔｅｘ×３ｍｍのＰＥＴ繊維３０質量％）＋（１．５ｄｔｅｘ×５ｍｍのＰＰ／ＰＥ芯鞘型複合繊維４０質量％）＋（ＰＥ合成パルプ３０質量％）を混合して、円網抄紙機で厚さ１７０μｍ、坪量５０ｇ／ｍ2のシートを抄紙し、セパレータとした。
【００６３】
〔実施例２〕
セパレータの原料として、（０．１ｄｔｅｘ×３ｍｍのＰＥＴ繊維７０質量％）＋（０．５ｄｔｅｘ×５ｍｍのＰＰ／ＰＥ芯鞘型複合繊維２０質量％）＋（ＰＥ合成パルプ１０質量％）を混合して、短網抄紙機で厚さ１４０μｍ、坪量５０ｇ／ｍ2のシートを抄紙し、セパレータとした。
【００６４】
〔実施例３〕
セパレータの原料として、（０．１ｄｔｅｘ×３ｍｍのＰＥＴ繊維６０質量％）＋（０．５ｄｔｅｘ×５ｍｍのＰＰ／ＰＥ芯鞘複合繊維２０質量％）＋（ＰＥ合成パルプ２０質量％）を混合して、円網・短網二層抄紙機で厚さ１５０μｍ、坪量５０ｇ／ｍ2のシートを抄紙し、セパレータとした。
【００６５】
〔実施例４〕
セパレータの原料として、（０．０５ｄｔｅｘ×３ｍｍのＰＥＴ繊維４０質量％）＋（２．５ｄｔｅｘ×５ｍｍのＰＰ／ＰＥ芯鞘型複合繊維４０質量％）＋（ＰＥ合成パルプ２０質量％）を混合して、長網抄紙機で厚さ１６０μｍ、坪量５０ｇ／ｍ2のシートを抄紙し、セパレータとした。
【００６６】
〔実施例5〕
セパレータの原料として、（０．０５ｄｔｅｘ×３ｍｍのＰＥＴ繊維５０質量％）＋（１．５ｄｔｅｘ×５ｍｍのＰＰ／ＰＥ芯鞘型複合繊維４０質量％）＋（ＰＥ合成パルプ１０質量％）を混合して、長網・円網抄紙機で厚さ１８０μｍ、坪量５０ｇ／ｍ2のシートを抄紙し、セパレータとした。
【００６７】
〔実施例6〕
セパレータの原料として、（０．０１ｄｔｅｘ×３ｍｍのＰＥＴ繊維４０質量％）＋（１．５ｄｔｅｘ×５ｍｍのＰＰ／ＰＥ芯鞘型複合繊維３０質量％）＋）（ＰＥ合成パルプ３０質量％）を混合して、短網抄紙機で厚さ１５０μｍ、坪量５０ｇ／ｍ2のシートを抄紙し、セパレータとした。
【００６８】
〔比較例１〕
セパレータの原料として、（０．０１ｄｔｅｘ×３ｍｍのＰＥＴ繊維２６質量％）＋（１．５ｄｔｅｘ×５ｍｍのＰＰ／ＰＥ芯鞘型複合繊維４４質量％）＋（ＰＥ合成パルプ３０質量％）を混合して、円網抄紙機で厚さ１７０μｍ、坪量５０ｇ／ｍ2のシートを抄紙し、セパレータとした。
【００６９】
〔比較例２〕
セパレータの原料として、（０．１ｄｔｅｘ×３ｍｍのＰＥＴ繊維７５質量％）＋（０．５ｄｔｅｘ×５ｍｍのＰＰ／ＰＥ芯鞘型複合繊維１５質量％）＋（ＰＥ合成パルプ１０質量％）を混合して、短網抄紙機でセパレータの製造を試みたが製造することが出来なかった。
【００７０】
〔比較例３〕
セパレータの原料として、（０．１ｄｔｅｘ×３ｍｍのＰＥＴ繊維６４質量％）＋（０．５ｄｔｅｘ×５ｍｍのＰＰ／ＰＥ芯鞘型複合繊維１６質量％）＋（ＰＥ合成パルプ２０質量％）を混合して、円網抄紙機で厚さ１５０μｍ、坪量５０ｇ／ｍ2のシートを抄紙し、セパレータとした。
【００７１】
〔比較例４〕
セパレータの原料として、（０．０５ｄｔｅｘ×３ｍｍのＰＥＴ繊維３４質量％）＋（２．５ｄｔｅｘ×５ｍｍのＰＰ／ＰＥ芯鞘型複合繊維４６質量％）＋（ＰＥ合成パルプ２０質量％）を混合して、円網抄紙機で厚さ１６０μｍ、坪量５０ｇ／ｍ2のシートを抄紙し、セパレータとした。
【００７２】
〔比較例５〕
セパレータの原料として、（０．０５ｄｔｅｘ×３ｍｍのＰＥＴ繊維５４質量％）＋（１．５ｄｔｅｘ×５ｍｍのＰＰ／ＰＥ芯鞘型複合繊維４０質量％）＋（ＰＥ合成パルプ６質量％）を混合して、円網・短網二層抄紙機でセパレータの製造を試みたが、製造することが出来なかった。
【００７３】
〔比較例６〕
セパレータの原料として、（０．０１ｄｔｅｘ×３ｍｍのＰＥＴ繊維４０質量％）＋（０．５ｄｔｅｘ×５ｍｍのＰＰ／ＰＥ芯鞘型複合繊維２５質量％）＋（ＰＥ合成パルプ３５質量％）を混合して、円網抄紙機で厚さ１４０μｍ、坪量５０ｇ／ｍ2のシートを抄紙し、セパレータとした。
【００７４】
〔参考例１〕
セパレータの原料として、（ガラス繊維１００質量％）を用い円網抄紙機で抄紙を行った。坪量４０ｇ／ｍ2、シート厚さは３００μｍとなり、他の実施例、比較例と同程度の厚さとすることができず、厚さが厚い結果となった。これをセパレータとした。
【００７５】
〔従来例１〕
（ＰＰ樹脂１００質量％）を用いて、メルトブロー法で乾式不織布を制作し、界面活性剤処理（親液処理）を施し、厚さ２００μｍ、坪量５０ｇ／ｍ2のセパレータとした。
【００７６】
〔従来例２〕
（ガラス繊維４０質量％）＋（１．５ｄｔｅｘ×５ｍｍのＰＰ／ＰＥ芯鞘型複合繊維３０質量％）＋（ＰＥ合成パルプ３０質量％）を混合して、円網抄紙機で厚さ１５０μｍ、坪量５０ｇ／ｍ2のシートを抄紙し、セパレータとした。
【００７７】
〔従来例３〕
セパレータの原料として、（ＣＳＦ値が１５０ｍｌの１．７ｄｔｅｘ×４ｍｍのリヨセル４５質量％）＋（１．５ｄｔｅｘ×５ｍｍのＰＰ／ＰＥ芯鞘型複合繊維４５質量％）＋（ＰＥ合成パルプ１０質量％）を混合して、円網抄紙機で厚さ１５０μｍ、坪量５０ｇ／ｍ2のシートを抄紙し、セパレータとした。
【００７８】
以上の構成よりなる、本実施の形態例のセパレータ、比較例１乃至６及び参考例１のセパレータ、従来例１乃至３のセパレータにおける測定結果を表１に示す。
【００７９】
【表１】
2015216108.tif 000002
【００８０】
表１に示すように、本実施の形態例のセパレータは、従来から使用されているセパレータ（従来例１乃至３）と比較して、優れた引張強さと伸びを有し、吸液度、保液率、圧縮回復率が高い。
【００８１】
また、コイン円筒形のリチウム一次電池とコイン形リチウム一次電池を作製して性能を測定した結果を表２に示す。
【００８２】
【表２】
2015216108.tif 000003
【００８３】
表２に示すように、本実施の形態例のセパレータは、筒形成時あるいはヒートシール時において破損などの不具合は発生しなかった。また、コイン形電池を組み立てたが、セパレータの打ち抜き時及びカシメ時においても破損などの不具合は発生しなかった。
また、リチウム一次電池の性能は従来のセパレータ（従来例１乃至３）を使用したものと比較しても良好な結果が得られた。
【００８４】
実施例１乃至６では、ＰＥＴ繊維の繊度を変更したが、繊度０．０１〜０．１ｄｔｅｘの大きさであれば、セパレータ物性、リチウム一次電池の性能ともに満足することが判る。また、ＰＰ／ＰＥ芯鞘型複合繊維の繊度を変更したが、繊度０．５〜２．５ｄｔｅｘの大きさであれば、セパレータ物性、リチウム一次電池の性能ともに満足することが判る。
【００８５】
実施例１、実施例２、比較例１、比較例２では、ＰＥＴ繊維の配合率やＰＥ成分の含有率について、セパレータ物性およびリチウム一次電池の性能を比較した。
実施例１のセパレータはＰＥＴ繊維の配合率を３０質量％とし、ＰＥ成分含有率が５０質量％であるが、圧縮保液率２１０％圧縮回復率は８１．６％と高い。円筒形リチウム一次電池の放電容量は１０７５ｍＡｈと高く、パルス放電特性も１０２ｍＡと高い。保存試験後の放電容量も１０７３ｍＡｈと容量の低下は無かった。また、コイン形リチウム一次電池も円筒形リチウム一次電池と同様に放電容量パルス放電特性、保存試験後の放電容量が高かった。また、筒成形や打抜き及びカシメにおいてセパレータの破れなどの不具合の発生はなかった。
【００８６】
一方、ＰＥＴ繊維の配合率を２６質量％とし、ＰＥ成分含有率が５２質量％である比較例１のセパレータは実施例１と比較して、圧縮保液率１７０％、圧縮回復率は６５．２％と低い。打抜き及びカシメにおいてセパレータの破れなどの不具合は発生しなかったが、円筒形リチウム一次電池の放電容量は９２０ｍＡｈ、パルス放電特性は７０ｍＡと低く、保存後の放電容量も８６０ｍＡｈと低かった。またコイン形リチウム一次電池の放電容量も円筒形リチウム一次電池と同様に放電容量パルス放電特性、保存試験後の放電容量が低い結果となった。
【００８７】
放電容量やパルス放電特性といった放電特性の値が低いのは、ＰＥ成分含有率が５２質量％と高く、セパレータ中のＰＥ成分が造膜し、リチウム一次電池の内部抵抗が高くなったことや、電解液の保液率が低かったことが原因と考えられる。また、ＰＥＴ繊維の配合率が２６質量％と低く、セパレータの緻密性が不足することから、放電試験時にショートし放電特性が悪化した可能性が考えられる。さらに、放電容量が悪化したのは、保液率や圧縮回復率が低いことから、放電時の電極の膨張により電解液を放出してしまったことも放電容量低下の原因と考えられる。
【００８８】
実施例２のセパレータはＰＥＴ繊維の配合率を７０質量％とし、ＰＥ成分含有率が２０質量％であるが、引張強さは縦方向１８．５Ｎ／１５ｍｍ、横方向９．８Ｎ／１５ｍｍと十分な強度を示し、保液率や圧縮回復率は高い。
【００８９】
円筒形リチウム一次電池の放電容量は１１４５ｍＡｈと高く、パルス放電特性も１０４ｍＡと高い。保存試験後の放電容量も１１４０ｍＡｈと容量の低下は無かった。また、コイン形リチウム一次電池も円筒形リチウム一次電池と同様に放電容量パルス放電特性、保存試験後の放電容量が高かった。また、筒成形や打抜き及びカシメにおいてセパレータの破れなどの不具合の発生はなかった。
【００９０】
一方、ＰＥＴ繊維の配合率を７５質量％とし、ＰＥ成分含有率が１７．５質量％である比較例２のセパレータは、ＰＰ／ＰＥ芯鞘型複合繊維の配合率が１５質量％と少ないことやＰＥ成分含有率が１７．５質量％と少ないため、シートの形成に必要な強度が得られず、セパレータを抄紙することができなかった。
【００９１】
よって、ＰＥＴ繊維の配合率は３０〜７０質量％の範囲が好ましいことが判る。また、ＰＥ成分含有率は２０〜５０質量％の範囲が好ましいことが判る。
実施例３、実施例４、比較例３、比較例４では、ＰＰ／ＰＥ芯鞘型合成繊維の配合率についてセパレータ物性およびリチウム一次電池の性能を比較した。
【００９２】
実施例３のセパレータはＰＰ／ＰＥ芯鞘型複合繊維の配合率を２０質量％としているが、引張強さは縦方向２３．５Ｎ／１５ｍｍ、横方向１１．８Ｎ／１５ｍｍ十分な強度を示し、打抜き及びカシメにおいてセパレータの破れなどの不具合の発生はなかった。円筒形リチウム一次電池の放電容量は１１９５ｍＡｈと高く、パルス放電特性も１０９ｍＡと高い。保存試験後の放電容量も１１９０ｍＡｈと容量の低下は無かった。また、コイン形リチウム一次電池も円筒形リチウム一次電池と同様に放電容量パルス放電特性、保存試験後の放電容量が高かった。
【００９３】
一方、ＰＰ／ＰＥ芯鞘型複合繊維の配合率を１６質量％とした比較例３のセパレータは実施例３と比較して、引張強さは縦方向７．８Ｎ／１５ｍｍ、横方向５．４Ｎ／１５ｍｍと弱く、円筒形リチウム一次電池において、セパレータを円筒形に形成する際にセパレータの破れが発生し、不良品が多発した。また、コイン形電池の組立工程においてセパレータの打ち抜きは問題なかったが、カシメ時において、破れが発生し、不良品が多発した。そのため円筒形電池、コイン形電池の性能試験は行えなかった。
【００９４】
実施例４のセパレータはＰＰ／ＰＥ芯鞘型複合繊維の配合率を４０質量％としているが、セパレータの特性は問題なく、円筒形リチウム一次電池の放電容量は１１７０ｍＡｈと高く、パルス放電特性も１０７ｍＡと高い。保存試験後の放電容量も１１６４ｍＡｈと容量の低下は無かった。また、コイン形リチウム一次電池も円筒形リチウム一次電池と同様に放電容量パルス放電特性、保存試験後の放電容量が高かった。また、筒成形や打抜き及びカシメにおいてセパレータの破れなどの不具合の発生はなかった。
【００９５】
一方、ＰＰ／ＰＥ芯鞘型合成繊維の配合率を４６質量％とした比較例４のセパレータは、打抜き及びカシメにおいてセパレータの破れなどの不具合の発生はなかったが、円筒形リチウム一次電池の放電容量が１００３ｍＡｈと低くなった。またコイン形リチウム一次電池の放電容量も円筒形リチウム一次電池と同様に放電容量パルス放電特性、保存試験後の放電容量が低い結果となった。
【００９６】
これはＰＰ／ＰＥ芯鞘型複合繊維の配合率が４０質量％を超えると、シート形成時の熱によりＰＥ成分が溶融し、繊維間で造膜（フィルム状）するため電解液を保持するための空隙が少なくなり、保液率が低くなり、放電容量悪化したと考えられる。さらに電解液中のイオンの移動を阻害され、内部抵抗が高くなりパルス放電特性が悪化したと考えられる。
【００９７】
よって、ＰＰ／ＰＥ芯鞘型複合繊維の配合率は２０〜４０質量％の範囲が好ましいことが判る。
実施例５、実施例６、比較例５、比較例６では、ＰＥ合成パルプの配合率についてセパレータ物性およびリチウム一次電池の性能を比較した。
【００９８】
実施例５のセパレータはＰＥ合成パルプの配合率を１０質量％としているが、引張強さは縦方向３０．５Ｎ／１５ｍｍ、横方向１４．７Ｎ／１５ｍｍと十分な強度を示し、打抜き及びカシメにおいてセパレータの破れなどの不具合の発生はなかった。また、コイン形リチウム一次電池も円筒形リチウム一次電池と同様に放電容量パルス放電特性、保存試験後の放電容量が高かった。また、筒成形や打抜き及びカシメにおいてセパレータの破れなどの不具合の発生はなかった。
【００９９】
一方、ＰＥ合成パルプの配合率を６質量％とした比較例５のセパレータは、ＰＥ合成パルプの配合率が少ないため、セパレータの製造時において湿紙強度が弱く、紙切れなどのトラブルが発生し、抄紙することができなかった。
【０１００】
実施例６のセパレータはＰＥ合成パルプの配合率を３０質量％としているが、セパレータの特性は問題なく、円筒形リチウム一次電池の放電容量は１１６５ｍＡｈと高く、パルス放電特性も１０７ｍＡと高い。保存試験後の放電容量も１１５９ｍＡｈと容量の低下は無かった。また、コイン形リチウム一次電池も円筒形リチウム一次電池と同様に放電容量パルス放電特性、保存試験後の放電容量が高かった。また、筒成形や打抜き及びカシメにおいてセパレータの破れなどの不具合の発生はなかった。
【０１０１】
一方、ＰＥ合成パルプの配合率を３５質量％とした比較例６のセパレータは、吸液度、保液率、圧縮回復率が低い。打抜き及びカシメにおいてセパレータの破れなどの不具合の発生はなかったが、リチウム一次電池放電特性が悪かった。
【０１０２】
これはＰＥ合成パルプの配合率が３０質量％を超えると、溶融、造膜したＰＥ成分がイオン流路の阻害となる。これにより、リチウム一次電池の保液率が低く、電池内部の電解液量が不足したことが放電容量に悪影響を与えたと考えられる。
よって、ＰＥ合成パルプの配合率は１０〜３０質量％の範囲が好ましいことが判る。
【０１０３】
参考例１のセパレータはガラス繊維１００質量％で構成されているため、引張強さ及び伸びが低く、セパレータの打ち抜き時に打ち抜き刃の磨耗が見られた。その後のカシメ時においても、セパレータに圧力がかかった際に、ガラス繊維の脱落が多く、不良品が多発したため、リチウム一次電池の性能試験は行えなかった。
【０１０４】
従来例１のセパレータは、吸液度は１９ｍｍと低く、圧縮保液率は１６０％と低かった。引張強さは縦方向９．８Ｎ／１５ｍｍ、横方向６．５Ｎ／１５ｍｍであった。
【０１０５】
従来例１のセパレータはポリプロピレン１００質量％であるため円筒形のリチウム一次電池を組立工程時に最外周を熱融着した際に融着部がフィルム化したため、円筒形リチウム一次電池の放電容量、パルス放電特性、保存試験の値が悪化した。これは、フィルム化した部分があるため電気抵抗が高くなったことが原因と考えられる。コイン形は電池の組立工程及び電池性能は良好であり問題ない結果であった。
【０１０６】
従来例２のセパレータは、ガラス繊維の比重が他の原料繊維の比重に比べ大きいため、セパレータ製造時において各原料繊維の分散が悪い。そのためセパレータの地合を取るのが難しく、抄紙性が悪かった。また、セパレータ中にガラス繊維が含まれ、コイン型に打ち抜く際に打ち抜き刃が磨耗してしまうため、リチウム一次電池の製造工程にも難がある。
【０１０７】
従来例３のセパレータは、セパレータ特性やリチウム一次電池の組立工程において問題はなかった。しかし、円筒形、コイン形の放電試験の結果パルス放電特性の結果は良好であったが、放電容量と保存試験の値が悪化した。これは、放電末期時の電極の膨張によりセパレータが圧縮され、電解液を放出してしまったため、放電特性が悪化したと考えられる。
【０１０８】
実施例６のセパレータはＰＥＴ繊維の配合率を４０質量％としているが、ＰＥＴ繊維の配合率３０質量％の実施例１のセパレータと比較して、円筒形、コイン形のリチウム一次電池の電池性能が良い。
実施例１のセパレータは円筒形、コイン形のリチウム一次電池の性能は十分満足しているが、実施例６のセパレータでは円筒形、コイン形のリチウム一次電池の性能は更に改善していた。
【０１０９】
また、実施例３のセパレータはＰＥＴ繊維の配合率を６０質量％としているが、ＰＥＴ繊維の配合率７０質量％の実施例２のセパレータと比較して、円筒形、コイン形のリチウム一次電池の電池性能が良い。
【０１１０】
実施例２のセパレータは円筒形、コイン形のリチウム一次電池の性能は十分満足しているが、実施例３のセパレータでは円筒形、コイン形のリチウム一次電池の性能は更に改善していた。
このことより、ＰＥＴ繊維の配合率は４０〜６０重量％の範囲が更に好ましいことが判る。
【０１１１】
本発明に係る一発明の実施の形態例のセパレータは、円筒形電池で使用する場合は筒形成工程において充分な機械的強度を有し、電極の膨張による圧縮に強く、最外周を熱融着（ヒートシール加工）可能であり、非水系有機電解液の吸液性があり、また緻密なセパレータ及び該セパレータを用いた円筒形電池を提供することができる。
【０１１２】
また、本実施の形態例によれば、コイン形電池使用する場合は、カシメ時に破れない程度の機械的強度と伸びを有し、電極の膨張による圧縮に強く、良好な打ち抜き特性を持ち、高保液率、高吸液性で緻密なセパレータ及び該セパレータを用いたコイン形電池を提供することができる。
【０１１３】
以上に説明したように、ＰＥＴ繊維を３０〜７０質量％、ＰＰ／ＰＥ芯鞘型複合繊維を２０〜４０質量％、ＰＥ合成パルプを１０〜３０質量％の割合で混抄することにより、機械的強度と伸びを有し、電極の膨張による圧縮に強く、良好な打ち抜き特性を持ち、高保液率、高吸液性で緻密なセパレータ及び該セパレータを用いたリチウム一次電池を提供することができる。
【産業上の利用可能性】
【０１１４】
以上の説明は本実施の形態例のセパレータを電池について行ったが、この電池の詳細についての説明は省略したが、セパレータが適用可能な電池としては、上記した円筒形電池あるいはコイン形電池において、電極材料及び電解液に材料については、特別に限定を必要とすることはなく、種々のものを用いることができる。
【０１１５】
電池の種類としても、一次電池であっても、あるいは二次電池であっても良く、電池種別により性能に優劣が生じるものでもない。
更に、セパレータは、電池に適用できるほか、電気二重層キャパシタ(ＥＤＬＣ)にも適用することが可能である。電気二重層キャパシタに適用した場合であっても、十分な機械的強度を有し、非水系有機電解液であっても十分な吸液性があり、高保液率、高吸液性で緻密なセパレータとしての性能が確保できる。